(57)【要約】【課題】  加熱時の着色を低減したフッ素樹脂およびフッ素樹脂の製造方法を提供する。【解決手段】  下記一般式（１）で表される残基単位を含み、クロム、鉄及び、ニッケルの含有量の合計が５００質量ｐｐｂ以下であることを特徴とするフッ素樹脂。【化１】2020122068.tif 000014（式（１）中、Ｒｆ１、Ｒｆ２、Ｒｆ３、Ｒｆ４はそれぞれ独立してフッ素原子または炭素数１〜７のエーテル性酸素原子を有していても良い直鎖状、分岐状または環状のパーフルオロアルキル基を示す。また、Ｒｆ１、Ｒｆ２、Ｒｆ３、Ｒｆ４は互いに連結して炭素数４以上８以下のエーテル性酸素原子を有していてもよいパーフルオロ脂肪族環を形成してもよい。）【選択図】なし【特許請求の範囲】
【請求項１】
下記一般式（１）で表される残基単位を含み、クロム、鉄及び、ニッケルの含有量の合計が５００質量ｐｐｂ以下であることを特徴とするフッ素樹脂。
【化１】
2020122068.tif 000012
（式（１）中、Ｒｆ１、Ｒｆ２、Ｒｆ３、Ｒｆ４はそれぞれ独立してフッ素原子または炭素数１〜７のエーテル性酸素原子を有していても良い直鎖状、分岐状または環状のパーフルオロアルキル基からなる群から選択される基を示す。また、Ｒｆ１、Ｒｆ２、Ｒｆ３、Ｒｆ４は互いに連結して炭素数４以上８以下のエーテル性酸素原子を有していてもよいパーフルオロ脂肪族環を形成してもよい。）
【請求項２】
クロム、鉄及び、ニッケルの含有量の合計が５質量ｐｐｂ以上５００質量ｐｐｂ以下であることを特徴とする請求項１に記載のフッ素樹脂。
【請求項３】
ナトリウムの含有量が１０００質量ｐｐｂ以下であることを特徴とする請求項１または２に記載のフッ素樹脂。
【請求項４】
体積平均粒子径が５μｍ以上５００μｍ以下であり粒子形状を有することを特徴とする請求項１乃至３いずれか一項に記載のフッ素樹脂。
【請求項５】
下記一般式（２）で表される単量体、ラジカル重合開始剤、及び有機溶媒の存在下、反応系中の水分量１０００質量ｐｐｍ以下で沈殿重合させる沈殿重合工程を有することを特徴とする請求項１乃至４いずれか一項に記載のフッ素樹脂の製造方法。
【化２】
2020122068.tif 000013
（式（２）中、Ｒｆ５、Ｒｆ６、Ｒｆ７、Ｒｆ８はそれぞれ独立してフッ素原子または炭素数１〜７のエーテル性酸素原子を有していても良い直鎖状、分岐状または環状のパーフルオロアルキル基を示す。また、Ｒｆ５、Ｒｆ６、Ｒｆ７、Ｒｆ８は互いに連結して炭素数４以上８以下のエーテル性酸素原子を有していてもよいパーフルオロ脂肪族環を形成してもよい。）
【請求項６】
ラジカル重合開始剤、上記一般式（２）で表される単量体および上記一般式（２）で表される単量体を溶解し、上記一般式（１）で表される残基単位を含む樹脂を析出させる有機溶媒中で重合させる工程を有する請求項５に記載の樹脂の製造方法。
【請求項７】
ハンセン溶解度パラメーターから下記の式（３）によって計算される樹脂との溶解指標Ｒが４以上である有機溶媒を用いることを特徴とする請求項５乃至６いずれか一項に記載の樹脂の製造方法。
Ｒ＝４×｛（δＤ１−δＤ２）２＋（δＰ１−δＰ２）２＋（δＨ１−δＨ２）２｝０．５
・・・（３）
（ここでδＤ１、δＰ１、δＨ１はそれぞれ前記樹脂粒子のハンセン溶解度パラメーターの分散項、極性項および水素項、δＤ２、δＰ２、δＨ２はそれぞれ前記有機溶媒のハンセン溶解度パラメーターの分散項、極性項および水素項である。）
【請求項８】
分子内にフッ素原子と水素原子を含む有機溶媒を用いることを特徴とする請求項５乃至７のいずれか一項に記載のフッ素樹脂粒子の製造方法。
【請求項９】
上記一般式（２）で表される単量体、ラジカル重合開始剤、及び有機溶媒の存在下反応系中の水分量１０００質量ｐｐｍ以下で溶液重合させる溶液重合工程、溶液重合で得られたフッ素樹脂を含む溶液を貧溶剤と接触させて、系内の水分量を１００質量ｐｐｍ以下に保持しながらフッ素樹脂を析出させる析出工程を有することを特徴とする請求項１乃至４いずれか一項に記載のフッ素樹脂の製造方法。
【請求項１０】
上記一般式（２）で表される単量体、開始剤、有機溶媒の少なくともいずれか一つを濾過フィルター、イオン交換樹脂、金属イオン除去フィルター又は金属イオン除去剤の少なくともいずれか一つで精製した後に重合を行うことを特徴とする請求項５乃至９いずれか一項に記載のフッ素樹脂の製造方法。
【発明の詳細な説明】
【技術分野】
【０００１】
本発明は、不純物が少なく、光学特性に優れたフッ素樹脂及びその製造方法に関するものである。
【背景技術】
【０００２】
従来よりフッ素系樹脂は電気特性、光学特性、耐薬品性、防水性、撥液發油性に優れるため半導体をはじめとする電子部品の保護膜、インクジェットプリンテッドの撥水膜、フィルタの防水防油コート、光学分野の部材などに用いられている。
【０００３】
なかでもオキソラン環を含むフッ素樹脂は嵩高い環構造を有するため非晶質で高い透明性および高い耐熱性を有する。また炭素、フッ素、酸素からのみ構成されることで高い光学特性、電気特性、耐薬品性、防水性、撥液發油性を有する。さらに非晶性であることから溶融成形加工が可能である。
【０００４】
非特許文献１にはオキソラン環を含むフッ素樹脂に関する記載があり、大気中で２週間以上保存すると樹脂の透明度が下がり、２６０〜２９０℃で加熱した場合黄色く着色する記述がある。この樹脂を再沈殿精製することで、重合時の副反応で生成するカルボン酸基をもつ不純物を除去し大気中に保管しても透明度が低下しないと記載があるものの、加熱時の着色については記載がない。本発明者らによると前記フッ素樹脂を再沈殿生成した場合、樹脂中に含まれる金属成分が十分に除去できず、加熱時に着色が生じるという課題があった。
【０００５】
又、特許文献１には懸濁重合や乳化重合等の手段によりフッ素樹脂粒子を得ることが可能であることが記述されている。しかし、重合助剤として用いる分散剤、乳化剤が樹脂粒子の内部に残存し、加熱時に着色の原因となるため本樹脂の特性である透明性および耐熱性を損なってしまう。また、本発明者らによると、フッ素樹脂が特定の金属を含有することによっても加熱時に着色が生じるという課題があった。
【０００６】
成形加工の際過熱する必要があることから、前述のフッ素樹脂の加工品は着色が生じる可能性があるものであった。そこで、光学的な用途で使用する観点から加熱時の着色が低減されたフッ素樹脂が要望されていた。
【先行技術文献】
【特許文献】
【０００７】
【特許文献１】ＷＯ２０１４／１５６９９６号広報
【非特許文献１】Ｍａｃｒｏｍｏｌｅｃｕｌｅｓ、２００５、３８、４２３７−４２４５
【発明の概要】
【発明が解決しようとする課題】
【０００８】
本発明は上記課題に鑑みてなされたものであり、加熱時の着色が低減されたフッ素樹脂及びその製造方法を提供するものである。
【課題を解決するための手段】
【０００９】
本発明者らは、下記一般式（１）で表される残基単位を含み、クロム、鉄及び、ニッケルの含有量の合計が５００質量ｐｐｂ以下であるフッ素樹脂が、加熱時の着色が少ないことを見出し、本発明の完成に至った。
【００１０】
【化１】
2020122068.tif 000002
【００１１】
（式（１）中、Ｒｆ１、Ｒｆ２、Ｒｆ３、Ｒｆ４はそれぞれ独立してフッ素原子または炭素数１〜７のエーテル性酸素原子を有していてもよい直鎖状、分岐状または環状のパーフルオロアルキル基からなる群から選択される基を示す。また、Ｒｆ１、Ｒｆ２、Ｒｆ３、Ｒｆ４は互いに連結して炭素数４以上８以下の環を形成してもよい。）
【００１２】
以下に発明を詳細に説明する。
【００１３】
本発明は、一般式（１）で表される残基単位を含み、クロム、鉄、及びニッケルの金属の含有量の合計が５００質量ｐｐｂ以下の樹脂である。
【００１４】
本発明のフッ素樹脂は一般式（１）に含まれる嵩高い環構造を有するため非晶質で高い透明性および高い耐熱性を有する。また炭素、フッ素、酸素からのみ構成されることで高い電気特性、耐薬品性、防水性、撥液發油性を有する。
【００１５】
本発明における一般式（１）で表される残基単位中のＲｆ１、Ｒｆ２、Ｒｆ３、Ｒｆ４基はそれぞれ独立してフッ素原子または炭素数１〜７のエーテル性酸素原子を有していてもよい直鎖状、分岐状または環状のパーフルオロアルキル基からなる群の１種を示す。また、Ｒｆ１、Ｒｆ２、Ｒｆ３、Ｒｆ４は互いに連結して炭素数４以上８以下の環を形成してもよい。炭素数１〜７の直鎖状パーフルオロアルキル基としては、例えば、トリフルオロメチル基、ペンタフルオロエチル基、ヘプタフルオロプロピル基、ノナフルオロブチル基、ウンデカフルオロペンチル基、トリデカフルオロヘキシル基、ペンタデカフルオロヘプチル基等が挙げられ、炭素数３〜７の分岐状パーフルオロアルキル基としては、例えば、ヘプタフルオロイソプロピル基、ノナフルオロイソブチル基、ノナフルオロｓｅｃ−ブチル基、ノナフルオロｔｅｒｔ−ブチル基等が挙げられ、炭素数３〜７の環状パーフルオロアルキル基としては、例えば、ヘプタフルオロシクロプロピル基、ノナフルオロシクロブチル基、トリデカフルオロシクロヘキシル基等が挙げられる。炭素数１〜７のエーテル性酸素原子を有していてもよい直鎖状パーフルオロアルキル基としては、例えば、−ＣＦ２ＯＣＦ３基、−（ＣＦ２）２ＯＣＦ３基、−（ＣＦ２）２ＯＣＦ２ＣＦ３基、炭素数３〜７のエーテル性酸素原子を有していてもよい環状パーフルオロアルキル基としては、例えば、２−（２，３，３，４，４，５，５，６，６−デカフルオロ）−ピリニル基、４−（２，３，３，４，４，５，５，６，６−デカフルオロ）−ピリニル基、２−（２，３，３，４，４，５，５−ヘプタフルオロ）−フラニル基等が挙げられる。
【００１６】
優れた耐熱性となるため、Ｒｆ１、Ｒｆ２、Ｒｆ３、Ｒｆ４の少なくともいずれか１種が炭素数１〜７の直鎖状、分岐状または環状のパーフルオロアルキル基からなる群から選択される基であることが好ましい。
【００１７】
そして、具体的な一般式（１）で表される残基単位としては、例えば以下の残基単位が挙げられる。
【００１８】
【化２】
2020122068.tif 000003
【００１９】
このなかでも、耐熱性、成型加工性に優れるため以下の残基単位を含む樹脂が好ましく、一般式（３）で表されるパーフルオロ（４−メチル−２−メチレン−１，３−ジオキソラン）残基単位を含む樹脂がより好ましい。
【００２０】
【化３】
2020122068.tif 000004
【００２１】
本発明の樹脂はクロム、鉄及び、ニッケルの金属の含有量の合計が５００質量ｐｐｂ以下である。これにより、加熱時の着色が低減されたフッ素樹脂が得られる。前記含有量は好ましくは３００質量ｐｐｂ以下、さらに好ましくは１２０質量ｐｐｂ以下である。これにより、より加熱時の着色が低減される。通常、前記含有量は５質量ｐｐｂ以上と表記するが、これは分析下限によるものであり、測定可能であれば５質量ｐｐｂを下回ることもある。
【００２２】
ここで、クロム、鉄及び、ニッケルの金属の含有量はそれぞれ一般的な組成分析により計測することが可能であり、例えばＩＰＣ−ＭＳを例示することができる。
【００２３】
さらに、より着色が低減されたフッ素樹脂が得られることからクロムとニッケルの金属の含有量は各々１００質量ｐｐｂ以下であることがより好ましい。
【００２４】
本発明の樹脂は、ナトリウムの含有量は１０００質量ｐｐｂ以下であることが好ましい。
【００２５】
本発明の樹脂は流動性・成形性に優れることから、粒子形状であることが好ましく、さらに好ましくはその体積平均粒子径は５μｍ以上５００μｍ以下である。これにより、当該樹脂を加工する際に、成型加工機等に対する連続した供給が可能となるため好ましい。体積平均粒子径が５μｍ以上であることにより気流により飛散しにくく、取り扱い性が向上する。また体積平均粒子径が５００μｍ以下である場合、流動性が高く、成型加工機などに対する連続した供給が可能になり、取扱い性が向上する。
【００２６】
本発明の樹脂が粒子形状を有する場合の体積平均粒子径は、レーザー回折散乱法による粒子径分布測定（体積分布）で評価することができる。レーザー回折散乱法による粒子径分布は、樹脂粒子を水中に分散させて、超音波式ホモジナイザーで結晶粒子の分散状態を均一化にする処理を施した後に測定することで、再現性良く定量化することができる。レーザー散乱計として、マイクロトラック社製ＭＴ３０００を例示することができる。
【００２７】
本発明の樹脂が粒子形状を有する場合は、乳化剤・分散剤を含まず透明性、耐熱性に優れることから、好ましくは沈殿重合物である。
【００２８】
本発明の樹脂が粒子形状を有する場合の嵩密度は充填性の観点から０．２ｇ／ｃｍ３以上１．５ｇ／ｃｍ３以下であることが好ましい。
【００２９】
本発明の樹脂は他の単量体残基単位が含まれていても良く、他の単量体残基単位としては、テトラフルオロエチレン（ＴＦＥ）、ヘキサフルオロプロピレン（ＨＦＰ）、クロロトリフルオロエチレン（ＣＴＦＥ）、トリフルオロエチレン、ヘキサフルオロイソブチレン、パーフルオロアルキルエチレン、フルオロビニルエーテル、フッ化ビニル（ＶＦ）、フッ化ビニリデン（ＶＤＦ）、パーフルオロ−２，２−ジメチル−１，３−ジオキソール（ＰＤＤ）、パーフルオロ（アリルビニルエーテル）およびペルフルオロ（ブテニルビニルエーテル）などが挙げられる。
【００３０】
本発明において、樹脂の分子量には何ら制限はなく、例えば、ゲルパーミエイションクロマトグラフィー（ＧＰＣ）で測定されるＰＭＭＡ換算の重量平均分子量が２，５００〜２，０００，０００等が挙げられる。樹脂の溶融粘度、および機械強度の観点から１０，０００〜１，０００，０００（ｇ／モル）であることが好ましい。
【００３１】
本発明のフッ素樹脂の黄色度は３．０以下であることが好ましく、さらに好ましくは１．０以下である。これにより、その成形品を光学用途としてより好適に使用することができる。黄色度は、例えばフッ素樹脂を所望の形状にプレス成型して測定することができる。
【００３２】
ここで、黄色度は一般的な分光色彩計により測定することができる。
【００３３】
次に本発明の樹脂の製造方法について説明する。
【００３４】
本発明の樹脂の製造方法の第１の態様としては、
下記一般式（４）で表される単量体、ラジカル重合開始剤、及び有機溶媒の存在下、反応系中の水分量１０００質量ｐｐｍ以下で沈殿重合させる沈殿重合工程を有するフッ素樹脂の製造方法を挙げることができる。
【００３５】
また、流動性・成形性に優れる粒子形状の樹脂が得られることから、有機溶媒が下記一般式（４）で表される単量体を溶解し、下記一般式（５）で表される残基単位を含む樹脂を析出させる有機溶媒であることが好ましい。
【００３６】
【化４】
2020122068.tif 000005
【００３７】
（式（４）中、Ｒｆ５、Ｒｆ６、Ｒｆ７、Ｒｆ８はそれぞれ独立してフッ素原子または炭素数１〜７のエーテル性酸素原子を有していてもよい直鎖状、分岐状または環状のパーフルオロアルキル基からなる群から選択される基を示す。また、Ｒｆ５、Ｒｆ６、Ｒｆ７、Ｒｆ８は互いに連結して炭素数４以上８以下の環を形成してもよい。）
【００３８】
【化５】
2020122068.tif 000006
【００３９】
（式（５）中、Ｒｆ５、Ｒｆ６、Ｒｆ７、Ｒｆ８はそれぞれ独立してフッ素原子または炭素数１〜７のエーテル性酸素原子を有していてもよい直鎖状、分岐状または環状のパーフルオロアルキル基からなる群から選択される基を示す。また、Ｒｆ５、Ｒｆ６、Ｒｆ７、Ｒｆ８は互いに連結して炭素数４以上８以下の環を形成してもよい。）
【００４０】
本発明の樹脂の製造方法において、重合溶媒として一般式（４）で表される単量体を溶解し、一般式（５）で表される残基単位を含む樹脂を析出させる有機溶媒（以下、「沈殿重合溶媒」と記載する）を用いることにより、重合反応によって生成した樹脂を、特定の体積平均粒子径を有する粒子として析出させることができ、結果として成形性・充填性に優れる粒子形状の樹脂を製造することができる。また、乳化剤および分散剤などの重合助剤を用いることがないため、透明性や耐熱性を損なう原因となる乳化剤および分散剤を含まない樹脂粒子を製造することができる。
【００４１】
ある有機溶媒が、ある樹脂を析出させる有機溶媒であるかどうかは、該有機溶媒が有する極性がある特定の範囲にあるかどうかで判断できる。本発明においては、沈殿重合溶媒としてハンセン溶解度パラメーター（Ｈａｎｓｅｎｓｏｌｕｂｉｌｉｔｙｐａｒａｍｅｔｅｒｓ）に基づいて、ある特定の範囲の極性を有する有機溶媒を選択することが好ましい。
【００４２】
ハンセン溶解度パラメーターは、ヒルデブランド（Ｈｉｌｄｅｂｒａｎｄ）によって導入された溶解度パラメーターを、ハンセン（Ｈａｎｓｅｎ）が分散項δＤ、極性項δＰ、水素結合項δＨの３成分に分割し、３次元空間に示したものである。分散項δＤは、分散力による効果を示し、極性項δＰは、双極子間力による効果を示し、水素結合項δＨは、水素結合力の効果を示す。３次元空間において、ある樹脂の座標とある有機溶媒の座標とが離れるほど、該樹脂は該有機溶媒で析出しやすい。
【００４３】
ハンセン溶解度パラメーターの定義および計算方法は、下記の文献に記載されている。ＣｈａｒｌｅｓＭ．Ｈａｎｓｅｎ著、「ＨａｎｓｅｎＳｏｌｕｂｉｌｉｔｙＰａｒａｍｅｔｅｒｓ：ＡＵｓｅｒｓＨａｎｄｂｏｏｋ」、ＣＲＣプレス、２００７年。また、文献値が知られていない有機溶媒については、コンピュータソフトウエア（ＨａｎｓｅｎＳｏｌｕｂｉｌｉｔｙＰａｒａｍｅｔｅｒｓｉｎＰｒａｃｔｉｃｅ（ＨＳＰｉＰ））を用いることによって、その化学構造から簡便にハンセン溶解度パラメーターを推算できる。
【００４４】
本発明においては、ＨＳＰｉＰ  ５ｔｈ  Ｅｄｄｉｔｉｏｎを用い、データベースに登録されている有機溶媒についてはその値を、登録されていない有機溶媒については推算値を用いる。
【００４５】
樹脂のハンセン溶解度パラメーターについては、通常、該樹脂を、ハンセン溶解度パラメーターが確定している数多くの異なる有機溶媒に溶解させて溶解度を測る溶解度試験を行うことによって決定される。具体的には、溶解度試験に用いたすべての有機溶媒のハンセン溶解度パラメーターの座標を３次元空間に示した際、樹脂Ａを溶解した有機溶媒の座標がすべて球の内側に内包され、析出させる有機溶媒の座標が球の外側になるような球（溶解度球）を探し出し、溶解度球の中心座標を樹脂のハンセン溶解度パラメーターとする。
【００４６】
そして、溶解度試験に用いられなかったある有機溶媒のハンセン溶解度パラメーターの座標が（δＤ、δＰ、δＨ）であった場合、該座標が溶解度球の内側に内包されれば、該有機溶媒は樹脂を溶解すると考えられる。一方、該座標が溶解度球の外側にあれば、該有機溶媒は樹脂を析出させると考えられる。
【００４７】
本発明において樹脂のハンセン溶解度パラメーターとしては、下記一般式（６）で表される化合物（一般式（５）で表される化合物の五量体）のハンセン溶解度パラメーターを、ＨＳＰｉＰを用いて推算した値を用いた。この方法により、たとえば、一般式（３）で表されるパーフルオロ（４−メチル−２−メチレン−１，３−ジオキソラン）残基単位を含む樹脂粒子のハンセン溶解度パラメーターδＤ、δＰ、δＨは、それぞれ、１１．６、３．５、１．４（ＭＰａ１／２）である。
【００４８】
【化６】
2020122068.tif 000007
【００４９】
（式（６）中、Ｒｆ９、Ｒｆ１０、Ｒｆ１１、Ｒｆ１２はそれぞれ独立してフッ素原子または炭素数１〜７のエーテル性酸素原子を有していてもよい直鎖状、分岐状または環状のパーフルオロアルキル基からなる群から選択される基を示す。また、Ｒｆ９、Ｒｆ１０、Ｒｆ１１、Ｒｆ１２は互いに連結して炭素数４以上８以下の環を形成してもよい。）
【００５０】
そして本発明における沈殿重合溶媒としては、ハンセン溶解度パラメーターから式（７）によって計算される、樹脂の溶解指標Ｒが４以上である有機溶媒を選択することが好ましい。
Ｒ＝４×｛（δＤ１−δＤ２）２＋（δＰ１−δＰ２）２＋（δＨ１−δＨ２）２｝０．５・・・（７）
ここでδＤ１、δＰ１、δＨ１はそれぞれ前記樹脂粒子のハンセン溶解度パラメーターの分散項、極性項および水素項、δＤ２、δＰ２、δＨ２はそれぞれ前記有機溶媒のハンセン溶解度パラメーターの分散項、極性項および水素項である。
【００５１】
たとえば、パーフルオロ（４−メチル−２−メチレン−１，３−ジオキソラン）残基単位を含む樹脂との親和性Ｒａが４以上である有機溶媒として下記の表１に記載の有機溶媒を挙げることができる。
【００５２】
【表１】
2020122068.tif 000008
【００５３】
さらに、沈殿重合溶媒としてはラジカル重合において連鎖移動反応が生じにくく、重合収率に優れ、高分子量体を得やすいことから分子内にフッ素原子と水素原子を含む有機溶媒が好ましい。具体的な、分子内にフッ素原子と水素原子を含む沈殿重合溶媒としては１，１，２，２−テトラフルオロエチル−２，２，２−トリフルオロエチルエーテル、２，２，２−トリフルオロエタノール、１，１，１，３，３，３−ヘキサフルオロイソプロパノール、１，２，２，３，３，４，４−ヘプタフルオロシクロペンタンなどが挙げられる。
【００５４】
ラジカル重合を行う際のラジカル重合開始剤としては、例えば、ベンゾイルパーオキサイド、ラウリルパーオキサイド、オクタノイルパーオキサイド、アセチルパーオキサイド、ジ−ｔｅｔｒ−ブチルパーオキサイド、ｔｅｔｒ−ブチルクミルパーオキサイド、ジクミルパーオキサイド、ｔｅｔｒ−ブチルパーオキシアセテート、パーフルオロ（ジ−ｔｅｔｒ−ブチルパーオキサイド）、ビス（２，３，４，５，６−ペンタフルオロベンゾイル）パーオキサイド、ｔｅｔｒ−ブチルパーオキシベンゾエート、ｔｅｔｒ−ブチルパーピバレート等の有機過酸化物；２，２’−アゾビス（２，４−ジメチルバレロニトリル）、２，２’−アゾビス（２−ブチロニトリル）、２，２’−アゾビスイソブチロニトリル、ジメチル−２，２’−アゾビスイソブチレート、１，１’−アゾビス（シクロヘキサン−１−カルボニトリル）等のアゾ系開始剤等が挙げられる。
【００５５】
本発明の製造方法は、前記一般式（４）で表される単量体が下記一般式（８）で表されるパーフルオロ（４−メチル−２−メチレン−１，３−ジオキソラン）であり、前記一般式（５）で表される残基単位が下記一般式（９）で表されるパーフルオロ（４−メチル−２−メチレン−１，３−ジオキソラン）残基単位であることが好ましい。
【００５６】
【化７】
2020122068.tif 000009
【００５７】
【化８】
2020122068.tif 000010
【００５８】
本発明の樹脂の製造方法の第２の態様として、
下記一般式（４）で表される単量体、ラジカル重合開始剤、及び有機溶媒の存在下反応系中の水分量１０００質量ｐｐｍ以下で溶液重合させる溶液重合工程、溶液重合で得られたフッ素樹脂を含む溶液を貧溶剤と接触させて、系内を１００ｐｐｍ以下に保持しながらフッ素樹脂を析出させる析出工程を有することを特徴とするフッ素樹脂の製造方法により製造することができる。
【００５９】
ここで貧溶剤とは、前記本発明の樹脂の製造法の第１の態様における有機溶媒と同じ溶媒であること好ましい。
【００６０】
第２の態様における有機溶媒は、本発明のフッ素樹脂に対する良溶剤または貧溶剤のいずれであってもよいが、良溶剤であることが好ましい。
【００６１】
本発明の製造方法は、第１の態様及び第２の態様に共通して、前記一般式（４）で表される単量体、開始剤、有機溶媒の少なくともいずれか一つを濾過フィルター、イオン交換樹脂、金属イオン除去フィルター又は金属イオン除去剤の少なくともいずれか一つで精製した後に重合を行うことが好ましい。
【発明の効果】
【００６２】
本発明によれば、着色を低減したフッ素樹脂およびフッ素樹脂の製造方法を提供することができる。
【実施例】
【００６３】
以下、実施例により本発明をさらに詳細に説明するが、本発明はこれら実施例に限定されるものではない。
【００６４】
＜体積平均粒子径＞
マイクロトラック社製ＭＴ３０００を用い、分散媒としてメタノ−ルを使用して体積平均粒子径（単位：μｍ）を測定した。
＜金属成分含有量＞
フッ素樹脂をヘキサフルオロベンゼンに溶解した後に希酸水溶液で抽出し、Ｐｅｒｋｉｎ  Ｅｌｍｅｒ製  ＥＬＡＮ  ＤＲＣ  ＩＩを用いて、金属成分（単位ｐｐｂ）を測定した。
＜黄色度（ＹＩ）＞
窒素雰囲気下、フッ素樹脂を２３０℃で５０分加熱プレスして厚さ２００ｎｍのプレスシートを作成し、日本電色工業製ＳＤ５０００を用いて黄色度（ＹＩ）を測定した。
【００６５】
（実施例１）パーフルオロ（４−メチル−２−メチレン−１，３−ジオキソラン）樹脂粒子の製造
ＳＵＳ３１６製パドル型攪拌翼、窒素導入管および温度計を備えた１ＬのＳＵＳ３１６製オートクレーブの内部を窒素置換した。開始剤としてビス（２，３，４，５，６−ペンタフルオロベンゾイル）パーオキサイド１．２１５ｇ（０．００２８８モル）、単量体としてパーフルオロ（４−メチル−２−メチレン−１，３−ジオキソラン）１４０．０ｇ（０．５７４モル）、沈殿重合溶媒としてアサヒクリンＡＥ−３０００（旭硝子製、１，１，２，２−テトラフルオロエチル−２，２，２−トリフルオロエチルエーテル）を１２５０ｇを加え、攪拌下５５℃で２４時間保持することで沈殿重合を行った。室温まで冷却し、精製した樹脂粒子を含む液を濾別し、アセトンで洗浄することよりパーフルオロ（４−メチル−２−メチレン−１，３−ジオキソラン）樹脂粒子（樹脂Ａ）を得た（収率：６３％）。得られた樹脂粒子の体積平均粒子径、金属成分、黄色度を表２に示す。得られた樹脂粒子は流動性、充填性に優れ、金属成分が低く黄色度が低く透明性も良好であった。
【００６６】
【表２】
2020122068.tif 000011
【００６７】
（比較例１）パーフルオロ（４−メチル−２−メチレン−１，３−ジオキソラン）樹脂の製造
以下、非特許文献１に準拠してフッ素樹脂を製造した。ＳＵＳ３１６製パドル型攪拌翼、窒素導入管および温度計を備えた１ＬのＳＵＳ３１６製オートクレーブの内部を窒素置換した。開始剤としてビス（２，３，４，５，６−ペンタフルオロベンゾイル）パーオキサイド０．４７６ｇ（０．００１１３モル）、単量体としてパーフルオロ（４−メチル−２−メチレン−１，３−ジオキソラン）１４０．０ｇ（０．５７４モル）、重合溶媒としてヘキサフルオロベンゼン２３０ｇを入れ、攪拌下５５℃で２４時間保持することでラジカル溶液重合を行ったところ樹脂が溶解した粘稠な液が得られた。室温まで冷却し、粘度調整のため樹脂溶液をヘキサフルオロベンゼン１０００ｇで希釈して樹脂希釈溶液を作成した。バット中にヘキサン３Ｌを加え、前記の樹脂希釈溶液をシリンジで前記ヘキサン中に押し出すことで樹脂を析出させ、パーフルオロ（４−メチル−２−メチレン−１，３−ジオキソラン）樹脂を得た（収率：６８％）。
【００６８】
得られた樹脂が不定形であるため、体積平均粒子径は測定できなかった。得られた樹脂の金属成分、黄色度を表２に示す。得られた樹脂粒子は流動性、充填性、に劣り、金属成分が多く、黄色度も高いため透明性にも課題があった。又、析出工程で使用した貧溶剤中には、貧溶剤の気化熱により凝集した水滴が確認され、系内の水分は１００ｐｐｍ以上あった。
【００６９】
（比較例２）パーフルオロ（４−メチル−２−メチレン−１，３−ジオキソラン）樹脂粒子の製造
ＳＵＳ３１６製パドル型攪拌翼、窒素導入管および温度計を備えた１ＬのＳＵＳ３１６製オートクレーブの内部を窒素置換した。開始剤としてビス（２，３，４，５，６−ペンタフルオロベンゾイル）パーオキサイド０．７７５ｇ（０．００１８４モル）、分散安定剤としてニューコール７１４ＳＮ（日本乳化剤社製、ポリオキシエチレン多環フェニルエーテル硫酸エステル塩）５．２８９ｇ、連鎖移動剤としてのメタノール１６．３００ｇ、単量体としてパーフルオロ（４−メチル−２−メチレン−１，３−ジオキソラン）１４０．０ｇ（０．５７４モル）、懸濁重合溶媒としてイオン交換水１９０．０ｇを加え、攪拌下５５℃で２４時間保持することで懸濁重合を行った。室温まで冷却し、精製した樹脂粒子を含む液を濾別し、アセトンで洗浄することよりパーフルオロ（４−メチル−２−メチレン−１，３−ジオキソラン）樹脂粒子を得た（収率：８５％）。得られた樹脂粒子の体積平均粒子径、金属成分、黄色度を表２に示す。得られた樹脂粒子は流動性、充填性、に優れるが金属成分が多く、黄色度も高いため透明性に課題があった。
【００７０】
（実施例２）パーフルオロ（４−メチル−２−メチレン−１，３−ジオキソラン）樹脂粒子の製造
ＳＵＳ３１６製パドル型攪拌翼、窒素導入管および温度計を備えた１Ｌのガラス製オートクレーブの内部を窒素置換した。開始剤としてビス（２，３，４，５，６−ペンタフルオロベンゾイル）パーオキサイド１．１９０ｇ（０．００２８２モル）、単量体としてパーフルオロ（４−メチル−２−メチレン−１，３−ジオキソラン）１４０．０ｇ（０．５７４モル）、沈殿重合溶媒としてアサヒクリンＡＥ−３０００（旭硝子製、１，１，２，２−テトラフルオロエチル−２，２，２−トリフルオロエチルエーテル）を１２５０ｇ加え、攪拌下５５℃で２４時間保持することで沈殿重合を行った。室温まで冷却し、精製した樹脂粒子を含む液を濾別し、アセトンで洗浄することよりパーフルオロ（４−メチル−２−メチレン−１，３−ジオキソラン）樹脂粒子（樹脂Ａ）を得た（収率：６６％）。得られた樹脂粒子の体積平均粒子径、金属成分、黄色度を表２に示す。得られた樹脂粒子は金属成分が少なく、黄色度、流動性、充填性、に優れるものであった。
【００７１】
（比較例３）パーフルオロ（４−メチル−２−メチレン−１，３−ジオキソラン）樹脂粒子の製造
ＳＵＳ３１６製パドル型攪拌翼、窒素導入管および温度計を備えた１Ｌのガラス製オートクレーブの内部を窒素置換した。開始剤としてビス（２，３，４，５，６−ペンタフルオロベンゾイル）パーオキサイド０．７２６ｇ（０．００１７２モル）、分散安定剤としてニューコール７１４ＳＮ（日本乳化剤社製、ポリオキシエチレン多環フェニルエーテル硫酸エステル塩）５．３１４ｇ、連鎖移動剤としてのメタノール１６．２８０ｇ、単量体としてパーフルオロ（４−メチル−２−メチレン−１，３−ジオキソラン）１４０．０ｇ（０．５７３モル）、懸濁重合溶媒としてイオン交換水１８６．７ｇを加え、攪拌下５５℃で２４時間保持することで懸濁重合を行った。室温まで冷却し、精製した樹脂粒子を含む液を濾別し、アセトンで洗浄することよりパーフルオロ（４−メチル−２−メチレン−１，３−ジオキソラン）樹脂粒子を得た（収率：８５％）。得られた樹脂粒子の体積平均粒子径、金属成分、黄色度を表２に示す。得られた樹脂粒子は流動性、充填性、に優れるが、金属成分が多く、黄色度も高いため透明性に課題があった。
【産業上の利用可能性】
【００７２】
本発明は、加熱時の着色を低減したフッ素樹脂およびフッ素樹脂の製造方法を提供することができる。